종래의 스크랩 및/또는 용선을 사용하는 전기로의 제강공정에서는, 슬라그(SLAG) 조성제인 부원료 중 노체 보호재인 경소 돌로마이트와 생석회를 투입하는데, 설비적 조건 때문에 냉각상태인 장입 초기에 상기 경소 돌로마이트와 생석회를 전량 투입하여 공정을 실시하는 것이 일반적이다.그러나, 이러한 장입 초기에 상기 경소 돌로마이트와 생석회를 전량 투입하여 재화하는 방식은, 용융되지 않아 부도체성을 띄는 석회 재질에 의한 통전 불량으로 전극봉 절손을 초래할 수 있으며, 초기에 장입된 석회들이 쉽게 재화되지 못하고, 재화되지 못한 석회들이 슬라그와 반응하여 코팅됨으로써 더욱더 재화되지 못하는 문제점을 동반한다. 또한, 스크랩을 사용하는 전기로 조업에서는 용선을 사용할 때보다 스크랩의 용해작업이 지연되기 때문에 탈규 및 탈탄 공정이 조업 초반에 빠르게 이루어지지 않고 조업 중반까지 이루어진다.   따라서, 상기 조업에서 장입 초기에 상기 경소 돌로마이트와 생석회를 투입하면, 배재구를 가지고 있는 전기로의 특성상 자연적 배재로 유실이 되며, 일부 콜드 스폿(COLD SPOT) 부위에서 재화가 되지 못하고 난용성 스크랩과 함께 슬라그 및 용강에 코팅되어 지금 형성이 되어 버리는 문제가 발생한다.그리고 용선을 사용하는 전기로 조업에서는, HOT HEEL (전량 출강하지 않고 남겨둔 잔탕)의 산화물과 용선과의 조업 초기 급격한 반응으로 포밍(FOAMING)이 왕성하여 슬로핑(SLOPPING) 현상이 잦고 이로 인하여, 조업 초기에 투입되었던 생석회마저 동반되어 유실되고, 이미 형성 된 슬라그와 슬라그내 CaO[%]도 탈린 역할을 하지 못하고 자연적 전배재 현상이 발생된다. 그로 인해 탈규 공정이 완료되어 탈탄 공정이 진행될 무렵 산화성 슬라그에서 염기성 슬라그로 전환해주기 위해 필요한 생석회 양의 부족 현상으로 탈린 공정의 효율이 극저하 되고 Fe만 산화되어 오히려 출강 실수율 저하까지 초래되는 문제가 발생하게 된다.또한, 전기로 제강공정 중에 산화물인 SiO2와 FeO로부터 노체 연와를 보호하기 위해 MgO 및 CaO을 포함하는 경소 돌로마이트를 투입하는데 있어서, 경소 돌로마이트의 투입에 의한 MgO의 지나친 과포화로 인하여 슬라그의 점도가 상승하면 노내에서의 탈린을 방해하며, 나아가 노외에서의 정련 시 탈황까지 방해하는 문제점을 야기할 수 있고, 이러한 문제로 염기도의 저하까지 초래하여 더 많은 생석회 투입을 유발하게 된다. 그러므로, 산화물로부터 보호하기 위한 MgO의 점유율도 적정량으로 조절될 필요가 있다.
이 문장들은 임의의 순서로 섞여 있습니다. 모든 문장을 활용하여 원본 단락의 순서와 내용을 올바른 순서로 재구성하세요.
#문장 리스트: ['또한, 스크랩을 사용하는 전기로 조업에서는 용선을 사용할 때보다 스크랩의 용해작업이 지연되기 때문에 탈규 및 탈탄 공정이 조업 초반에 빠르게 이루어지지 않고 조업 중반까지 이루어진다.', '그로 인해 탈규 공정이 완료되어 탈탄 공정이 진행될 무렵 산화성 슬라그에서 염기성 슬라그로 전환해주기 위해 필요한 생석회 양의 부족 현상으로 탈린 공정의 효율이 극저하 되고 Fe만 산화되어 오히려 출강 실수율 저하까지 초래되는 문제가 발생하게 된다.또한, 전기로 제강공정 중에 산화물인 SiO2와 FeO로부터 노체 연와를 보호하기 위해 MgO 및 CaO을 포함하는 경소 돌로마이트를 투입하는데 있어서, 경소 돌로마이트의 투입에 의한 MgO의 지나친 과포화로 인하여 슬라그의 점도가 상승하면 노내에서의 탈린을 방해하며, 나아가 노외에서의 정련 시 탈황까지 방해하는 문제점을 야기할 수 있고, 이러한 문제로 염기도의 저하까지 초래하여 더 많은 생석회 투입을 유발하게 된다.', '  따라서, 상기 조업에서 장입 초기에 상기 경소 돌로마이트와 생석회를 투입하면, 배재구를 가지고 있는 전기로의 특성상 자연적 배재로 유실이 되며, 일부 콜드 스폿(COLD SPOT) 부위에서 재화가 되지 못하고 난용성 스크랩과 함께 슬라그 및 용강에 코팅되어 지금 형성이 되어 버리는 문제가 발생한다.그리고 용선을 사용하는 전기로 조업에서는, HOT HEEL (전량 출강하지 않고 남겨둔 잔탕)의 산화물과 용선과의 조업 초기 급격한 반응으로 포밍(FOAMING)이 왕성하여 슬로핑(SLOPPING) 현상이 잦고 이로 인하여, 조업 초기에 투입되었던 생석회마저 동반되어 유실되고, 이미 형성 된 슬라그와 슬라그내 CaO[%]도 탈린 역할을 하지 못하고 자연적 전배재 현상이 발생된다.', '종래의 스크랩 및/또는 용선을 사용하는 전기로의 제강공정에서는, 슬라그(SLAG) 조성제인 부원료 중 노체 보호재인 경소 돌로마이트와 생석회를 투입하는데, 설비적 조건 때문에 냉각상태인 장입 초기에 상기 경소 돌로마이트와 생석회를 전량 투입하여 공정을 실시하는 것이 일반적이다.그러나, 이러한 장입 초기에 상기 경소 돌로마이트와 생석회를 전량 투입하여 재화하는 방식은, 용융되지 않아 부도체성을 띄는 석회 재질에 의한 통전 불량으로 전극봉 절손을 초래할 수 있으며, 초기에 장입된 석회들이 쉽게 재화되지 못하고, 재화되지 못한 석회들이 슬라그와 반응하여 코팅됨으로써 더욱더 재화되지 못하는 문제점을 동반한다.', '그러므로, 산화물로부터 보호하기 위한 MgO의 점유율도 적정량으로 조절될 필요가 있다.']